추가 한 TFMB 와 6 FDA 의 몰 비 는 1 . 00 : 0 . 99 이 고 , 혼합물 중 의 모노머 농도 는 40 질량 % 였 다 . 반응 용기 의 내온 이 80 ℃ 에 도달 한 곳 에서 650 mmHg 까지 감압 하 고 , 계속 해서 내온 180 ℃ 까지 승 온 하 였 다 . 내온 이 180 ℃ 에 도달 한 후 , 추가 로 4 시간 가열 교반 을 행하 였 다 . 그 후 , 대기압 까지 복압 ( 復 壓 ) 하 고 , 내온 을 155 ℃ 까지 냉각 하 여 , 폴리 이미드 용액 을 얻 었 다 . 155 ℃ 에서 GBL 을 첨가 하 여 폴리 이미드 의 고형분 이 24 질량 % 인 균일 용액 을 조제 하 고 , 그 후 , 반응 용기 로부터 균일 용액 인 폴리 이미드 바니시 ( 1 ) 을 취 출하 였 다 . 얻 어 진 폴리 이미드 바니시 중 의 폴리 이미드 에 대하 여 , GPC 측정 을 행한 바 , 중량 평균 분자량 은 360 , 000 이 었 다 . 또 , 폴리 이미드 의 불소 원자 함유량 은 31 . 3 질량 % 였 다 .